СПОСОБ ИЗГОТОВЛЕНИЯ ЭЛЕКТРОФОТОГРАФИЧЕСКОГО СВЕТОЧУВСТВИТЕЛЬНОГО ЭЛЕМЕНТА

1. Способ изготовления электрофотографического светочувствительного элемента, включающего поверхностный слой, где указанный способ включает стадии:
формирования пленки поверхностного слоя с применением раствора для получения слоя поверхностного покрытия, и
формирования поверхностного слоя путем высушивания указанной пленки, где раствор для получения слоя поверхностного покрытия включает:
(α) как минимум, один полимер, выбранный из группы, состоящей из поликарбонатного полимера, не включающего концевого силоксанового фрагмента, и полиэфирного полимера, не включающего концевого силоксанового фрагмента;
(β) как минимум, один полимер, выбранный из группы, состоящей из поликарбонатного полимера, включающего концевой силоксановый фрагмент, полиэфирного полимера, включающего концевой силоксановый фрагмент, и акрилатного полимера, включающего концевой силоксановый фрагмент;
(γ) как минимум, один растворитель, выбранный из группы, состоящей из толуола и ксилола; и
(δ) соединение, имеющее температуру кипения при давлении одна атмосфера выше температуры кипения растворителя (γ), где соединение представлено приведенной ниже формулой (1)
,
где в формуле (1)
10
R означает метильную группу, этильную группу, пропильную группу, циклогексильную группу, фенильную группу или бензильную группу;
11
R означает метиленовую группу, этиленовую группу или пропиленовую группу;
12
R означает метильную группу, этильную группу, ацетильную группу, пропионильную группу или бензоильную группу;
E означает простую связь или карбонильную группу;
q представляет собой целое число, выбранное из чисел от 0 до 2.
2. Способ изготовления электрофотографического светочувствительного элемента по п. 1, где
упомянутое соединение (δ) представляет собой, как минимум, одно соединение, выбранное из группы, состоящей из метилбензоата, этилбензоата, бензилацетата, этил 3-этоксипропионата и этил метилового эфира диэтиленгликоля.
3. Способ изготовления электрофотографического светочувствительного элемента по п. 1, где
содержание упомянутого соединения (δ) в растворе для получения слоя поверхностного покрытия составляет не менее 3 масс.% и не более 300 масс.% от суммарной массы упомянутого полимера (α) и упомянутого полимера (β), и
содержание упомянутого соединения (δ) составляет не менее 0,5 масс.% и не более 150 масс.% от общей массы упомянутого растворителя (γ).
4. Способ изготовления электрофотографического светочувствительного элемента по п. 3, где
содержание упомянутого соединения (δ) в растворе для получения слоя поверхностного покрытия составляет не менее 5 масс.% и не более 80 масс.% от суммарной массы упомянутого полимера (α) и упомянутого полимера (β), и
содержание упомянутого соединения (δ) составляет не менее 0,5 масс.% и не более 40 масс.% от общей массы упомянутого растворителя (γ).
5. Способ изготовления электрофотографического светочувствительного элемента по п. 1, где
содержание упомянутого полимера (β) в растворе для получения слоя поверхностного покрытия составляет не менее 0,1 масс.% и не более 50 масс.% от массы упомянутого полимера (α).
6. Способ изготовления электрофотографического светочувствительного элемента по п. 1, где
раствор для получения слоя поверхностного покрытия дополнительно включает как минимум один дополнительный растворитель (ε) из числа диметоксиэтана и тетрагидрофурана.
7. Способ изготовления электрофотографического светочувствительного элемента по п. 6, где
содержание упомянутого растворителя (γ) составляет не менее 15 масс.% и не более 99 масс.% от суммарной массы упомянутого растворителя (γ), упомянутого соединения (δ) и упомянутого дополнительного растворителя (ε),
содержание упомянутого соединения (δ) составляет не менее
0,5 масс.% и не более 35 масс.% от суммарной массы упомянутого растворителя (γ), упомянутого соединения (δ) и упомянутого дополнительного растворителя (ε), и
содержание упомянутого дополнительного растворителя (ε) составляет не менее 0,1 масс.% и не более 65 масс.% от суммарной массы упомянутого растворителя (γ), упомянутого соединения (δ) и упомянутого дополнительного растворителя (ε).
8. Способ изготовления электрофотографического светочувствительного элемента по п. 1, где
поликарбонатный полимер, не включающий концевых силоксановых фрагментов, представляет собой поликарбонатный полимер A, содержащий повторяющиеся структурные звенья приведенной ниже формулы (A),
,
21
24
где в формуле (A) каждый из фрагментов R-R независимо представляет собой атом водорода или метильную группу,
1
X представляет собой простую связь, циклогексилиденовую группу или двухвалентную группу приведенной ниже формулы (C), и
,
41
42
где в формуле (C), каждый из фрагментов R и R независимо представляет собой атом водорода, метильную группу или фенильную
группу.
9. Способ изготовления электрофотографического светочувствительного элемента по п. 1, где
полиэфирный полимер, не включающий концевых силоксановых фрагментов, представляет собой полиэфирный полимер B, содержащий повторяющиеся структурные звенья приведенной ниже формулы (B),
,
где в формуле (B),
31
34
каждый из фрагментов R-R независимо представляет собой атом водорода или метильную группу,
2
X представляет собой простую связь, циклогексилиденовую группу или двухвалентную группу, приведенной ниже формулы (C),
1
Y означает мета-фениленовую группу, пара-фениленовую группу или двухвалентную группу, включающую две п-фениленовые группы, связанные атомом кислорода, и
,
где в формуле (C),
41
42
каждый из фрагментов R и R независимо представляет собой атом водорода, метильную группу или фенильную группу.
10. Способ изготовления электрофотографического светочувствительного элемента по п. 1, где
поликарбонатный полимер, содержащий силоксановый фрагмент на конце цепи поликарбонатного полимера D, включает повторяющееся структурное звено приведенной ниже формулы (A') и концевой фрагмент приведенной ниже формулы (D),
,
где в формуле (A')
25
28
каждый из фрагментов R-R независимо представляет собой атом водорода или метильную группу,
3
X означает простую связь, циклогексилиденовую группу или двухвалентную группу приведенной ниже формулы (C′), и
,
где в формуле (C′),
43
44
каждый из фрагментов R и R независимо представляет собой атом водорода, метильную группу или фенильную группу, и
,
где, в формуле (D),
каждый из коэффициентов a и b независимо означают число повторений структурных фрагментов, заключенных в скобки,
среднее значение коэффициента a в поликарбонатном полимере
D находится в диапазоне от 20 до 100,
среднее значение коэффициента b в поликарбонатном полимере D находится в диапазоне от 1 до 10.
11. Способ изготовления электрофотографического светочувствительного элемента по п. 1, где
полиэфирный полимер, содержащий силоксановый фрагмент на конце цепи поликарбонатного полимера E, включает повторяющееся структурное звено приведенной ниже формулы (B′) и концевой фрагмент приведенной ниже формулы (D),
,
где в формуле (B′)
35
38
каждый из фрагментов R-R независимо представляет собой атом водорода или метильную группу,
4
X означает простую связь, циклогексилиденовую группу или двухвалентную группу приведенной ниже формулы (C′),
2
Y означает мета-фениленовую группу, пара-фениленовую группу или двухвалентную группу, включающую две п-фениленовые группы, связанные атомом кислорода, и
,
где в формуле (C′),
43
44
каждый из фрагментов R и R независимо представляет собой
атом водорода, метильную группу или фенильную группу, и
,
где, в формуле (D),
каждый из коэффициентов a и b независимо означает число повторений структурных фрагментов, заключенных в скобки,
среднее значение коэффициента a в полиэфирном полимере E находится в диапазоне от 20 до 100,
среднее значение коэффициента b в полиэфирном полимере E находится в диапазоне от 1 до 10.
12. Способ изготовления электрофотографического светочувствительного элемента по п. 1, где
акрилатный полимер, содержащий силоксановый фрагмент на конце цепи, представляет собой
акрилатный полимер F, включающий повторяющееся структурное звено приведенной ниже формулы (F-1) и повторяющееся структурное звено приведенной ниже формулы (F-2), или
акрилатный полимер F, включающий повторяющееся структурное звено приведенной ниже формулы (F-1) и повторяющееся структурное звено приведенной ниже формулы (F-3),
,
где, в формуле (F-1),
51
R представляет собой атом водорода или метильную группу,
коэффициент c означает количество повторений структурного фрагмента, заключенного в скобки,
среднее значение коэффициента c находится в пределах от 0 до 5,
52
54
каждый из заместителей R-R независимо представляет собой фрагмент приведенной ниже формулы (F-1-2), метильную группу, метоксигруппу или фенильную группу,
,
где, в формуле (F-1-2),
коэффициент d означает число повторений структурного фрагмента, заключенного в скобки,
среднее значение коэффициента d в акрилатном полимере F находится в диапазоне от 10 до 50,
55
R означает метильную группу или гидроксильную группу, и
,
где, в формуле (F-3),
56
R означает водород, метильную группу или фенильную группу, и
коэффициент e равен 0 или 1.
13. Способ изготовления электрофотографического светочувствительного элемента по любому из пп. 1-12, где
упомянутый растворитель (γ) представляет собой ксилол.